(57)【要約】      （修正有）【課題】繊維状アスベスト固定化用シラン系コート組成物およびそれを用いた繊維状アスベスト固定化方法の提供。【解決手段】式１で示される化合物（Ｒ１〜Ｒ４はそれぞれ同一又は異なっても良い、水素又は炭素数が１〜４のアルキル基。ｎは２〜１０。）と、前記化合物を硬化・固化させる触媒作用を有する有機金属化合物を必須成分として含むむ第１シラン系コート液組成物と、炭酸カルシウムの方解石型構造による結晶構造体を備えた貝殻粉末であって微細な多孔質性粒体からなる炭酸カルシウム粉末と、前記炭酸カルシウム粉末を焼成してなる酸化カルシウム粉末とが混合されている混合貝殻粉体とバインダ成分を必須成分として含む第２コート組成物からなる繊維状アスベスト固定化用シラン系コート組成物。2008195896.tif 000010【選択図】なし【特許請求の範囲】
【請求項１】
下記式１で示される、３個の加水分解可能な置換基と１個は加水分解不可能な置換基を有する化合物と、前記化合物を硬化・固化させる触媒作用を有する加水分解可能な有機金属化合物からなる触媒を必須成分としてそれぞれ所定量含む第１シラン系コート液組成物と、炭酸カルシウムの方解石型構造による結晶構造体を備えた貝殻粉末であって微細な多孔質性粒体からなる炭酸カルシウム粉末と、前記炭酸カルシウム粉末を焼成してなる酸化カルシウム粉末とが混合されている混合貝殻粉体とバインダ成分を必須成分としてそれぞれ所定量含む第２コート組成物からなり、
第１シラン系コート液組成物を繊維状アスベストと酸化カルシウム成分を含有するセメントを有するアスベスト繊維含有複合材に塗布し、硬化・固化させて繊維状アスベストを固定化した後、次いで第２コート組成物を塗布し、必要に応じて硬化・固化させることを特徴とする繊維状アスベスト固定化用シラン系コート組成物。
【化１】
2008195896.tif 000008
（前記式１において、Ｒ1 、Ｒ2 、Ｒ3 及びＲ4 は、それぞれ同一又は異なっても良い、水素又は炭素数が１〜４のアルキル基である。また、ｎは、２〜１０である。）
【請求項２】
第１シラン系コート液組成物がさらに下記式２で示される、２個の加水分解可能な置換基と２個は加水分解不可能な置換基を有する化合物を含むことを特徴とする請求項１記載の繊維状アスベスト固定化用シラン系コート組成物。
【化２】
2008195896.tif 000009
（前記式２において、Ｒ5 、Ｒ6 、Ｒ7 及びＲ8 は、それぞれ同一又は異なっても良い、水素又は炭素数が１〜４のアルキル基である。また、ｎは、１〜１０である。）
【請求項３】
前記加水分解可能な有機金属化合物がチタン、ジルコン、アルミ及びスズから成る群から選ばれる一種以上の有機金属化合物であることを特徴とする請求項１あるいは請求項２記載の繊維状アスベスト固定化用シラン系コート組成物。
【請求項４】
前記第２コート組成物中の前記混合貝殻粉体が、少なくとも貝殻主要部分が炭酸カルシウムの方解石型構造による結晶構造体としている貝殻を天日乾燥して硬化させ、前記天日乾燥により硬化した貝殻を約１２０℃の温度で焼いた後に、微細に粉砕して多孔質性粒体とした炭酸カルシウム粉末と、前記炭酸カルシウム粉末を約１０００℃の温度で加熱してなる酸化カルシウム粉末とを混合して形成された混合貝殻粉体であることを特徴とする請求項１から請求項３のいずれかに記載の繊維状アスベスト固定化用シラン系コート組成物。
【請求項５】
請求項１記載の第１シラン系コート液組成物を繊維状アスベストと酸化カルシウム成分を含有するセメントを有するアスベスト繊維含有複合材に塗布し、硬化・固化させて繊維状アスベストを固定化した後、次いで請求項１記載の第２コート組成物を塗布し、必要に応じて硬化・固化させることを特徴とする繊維状アスベスト固定化方法。
【発明の詳細な説明】
【技術分野】
【０００１】
本発明は、繊維状アスベスト固定化用シラン系コート組成物およびそれを用いた繊維状アスベスト固定化方法に関するものであり、さらに詳細には、特に、鉄骨などの建材表面に形成される繊維状アスベストとセメントの複合材からなる吹き付け耐火被覆層に塗布し硬化・固化させて、繊維状アスベストを固定化して剥離したり飛散しないようにするための、繊維状アスベスト固定化用シラン系コート液組成物およびそれを用いた繊維状アスベスト固定化方法に関するものである。
【背景技術】
【０００２】
蛇紋岩系のクリソタイル（白石綿、Ｍｇ6 Ｓｉ4 Ｏ10ＯＨ）8 ）や角閃石系のアモサイト（茶石綿、（Ｆｅ，Ｍｇ）7 Ｓｉ8 Ｏ22ＯＨ）2 ）などの天然鉱物繊維であるアスベスト（石綿）は、耐熱性、耐薬品性、絶縁性などの諸特性に優れているため、建設資材、電気製品、自動車および家庭用品などに多く利用されており、使用形態としては、紡織品として単独で使用される場合と、鉄骨の耐火被覆材および壁材の吸音・結露防止用としてセメント−アスベスト系の複合材が使用される場合がある。しかしアスベストは石綿肺、肺癌、悪性中皮腫などを引き起こすことが知られれている。
【０００３】
セメント−アスベスト系複合材は、吹き付けアスベスト、アスベスト保温材およびアスベスト成形板の３種類に大別することができる。このセメント−アスベスト系複合材には、コンクリートやロックウールなどの添加物が含まれていてもよい。
使用量が多く、アスベスト含有量が高く、破壊時にアスベストが飛散しやすい吹き付けアスベストは、鉄骨等の建材の耐火被覆層として用いられ、具体的には、火災時に鉄骨の融解、崩壊を防ぐために、セメントとアスベストを混合し、スプレーガンなどから吹き付けるものである。吹き付け材中に含まれるアスベスト量は、時代や場所によってかなり大きく変化する。この吹き付け材中のアスベストは、全体として繊維状（綿状）を呈し、機械的強度はもたないが、空隙を多く持つことから断熱材としての機能を保有する。アスベストを含んだ耐火被覆層を形成した建材は、建築物が解体されて廃材になる場合には、建材から耐火被覆層を剥離し、剥離した耐火被覆層はその後、特定管理物質として処分される。
【０００４】
アスベストの分解無害化するための手段としては、例えば密閉型電気炉溶解法（特許文献１参照）やスラグ浴融解法（特許文献２参照）、アスベストとフロン分解無害化処理によって生成されたフロン化合物とを混合し、次いでこの混合物を低温加熱処理するアスベストの無害化処理方法（特許文献３参照）などが挙げられるが、いずれの方法も１０００℃以上の処理温度を要し、膨大なエネルギー消費問題を抱えていることから実用化には至っていない。
また、高温プラズマで溶融させる試みもあるが実施はされていない。
【特許文献１】特許第３０８５９５９号公報
【特許文献２】特開平７−１７１５３６号公報
【特許文献３】特開２００５−１６８６３２号公報
【発明の開示】
【発明が解決しようとする課題】
【０００５】
しかしアスベストを含む耐火被覆層のセメント硬化物が中性化すれば繊維状のアスベストの飛散、放散が問題となり、建材から耐火被覆層を剥離・処理する際にアスベスト繊維が飛散、放散する問題や、剥離した耐火被覆層を管理している間にアスベスト繊維が飛散する問題があることから、アスベスト繊維が飛散したり、放散したり、剥離したりしないようにする安全な対策が求められているが、現状では特別な対策はない。
【０００６】
そこで、アルコキシシランと酸触媒を用いたゾルを耐火被覆層に塗布してゲル化させるゾル−ゲル法を用いてアスベスト繊維の飛散、放散、剥離を防止することが提案されたが、使用する酸触媒によりセメントが劣化したり、鋼材などの建材が腐食する問題があった。
【０００７】
またアクリル系、ウレタン系などの有機ポリマー塗料を耐火被覆層に塗布してアスベスト繊維の飛散、放散、剥離を防止することが提案されたが、有機ポリマー塗料は数年で劣化するため保存性や特性の長期の安定性に欠ける上、塗料が耐火被覆層の内部まで浸透せず、表面塗工のみであるため、耐火被覆層の内部のアスベスト繊維を固形できない問題があるとともに、耐火被覆層の内部のセメントの劣化を補強できないという問題があった。
【０００８】
本発明の第１の目的は、長期の安定性に優れ、セメントを劣化させたり、鋼材などの建材を腐食させたりせず、鉄骨などの建材表面に形成される繊維状アスベストとセメントの複合材からなる吹き付け耐火被覆層に塗布し、内部まで浸透させて、硬化・固化させて繊維状アスベストを固定化して剥離したり飛散したりしないようにするとともに、カビなどの微生物の繁殖を防止し、悪臭を除去でき、また耐火被覆層中に空気中の炭酸ガスの侵入を防止してセメント硬化物の中性化を防止でき、また耐火被覆層の補強・強化効果があるなどの優れた諸特性を有する新規な繊維状アスベスト固定化用シラン系コート組成物を提供することであり、
本発明の第２の目的は、この新規な繊維状アスベスト固定化用シラン系コート組成物を用いて前記耐火被覆層に塗布し硬化・固化させて繊維状アスベストを容易に固定化する繊維状アベスト固定化方法を提供することである。
【課題を解決するための手段】
【０００９】
前記課題を解決するための本発明の請求項１記載の発明は、下記式１で示される、３個の加水分解可能な置換基と１個は加水分解不可能な置換基を有する化合物と、前記化合物を硬化・固化させる触媒作用を有する加水分解可能な有機金属化合物からなる触媒を必須成分としてそれぞれ所定量含む第１シラン系コート液組成物と、炭酸カルシウムの方解石型構造による結晶構造体を備えた貝殻粉末であって微細な多孔質性粒体からなる炭酸カルシウム粉末と、前記炭酸カルシウム粉末を焼成してなる酸化カルシウム粉末とが混合されている混合貝殻粉体とバインダ成分を必須成分としてそれぞれ所定量含む第２コート組成物からなり、
第１シラン系コート液組成物を繊維状アスベストと酸化カルシウム成分を含有するセメントを有するアスベスト繊維含有複合材に塗布し、硬化・固化させて繊維状アスベストを固定化した後、次いで第２コート組成物を塗布し、必要に応じて硬化・固化させることを特徴とする繊維状アスベスト固定化用シラン系コート組成物である。
【００１０】
【化３】
2008195896.tif 000002
【００１１】
（前記式１において、Ｒ1 、Ｒ2 、Ｒ3 及びＲ4 は、それぞれ同一又は異なっても良い、水素又は炭素数が１〜４のアルキル基である。また、ｎは、２〜１０である。）
【００１２】
本発明の請求項２記載の発明は、請求項１記載の繊維状アスベスト固定化用シラン系コート組成物において、第１シラン系コート液組成物がさらに下記式２で示される、２個の加水分解可能な置換基と２個は加水分解不可能な置換基を有する化合物を含むことを特徴とする。
【００１３】
【化４】
2008195896.tif 000003
【００１４】
（前記式２において、Ｒ5 、Ｒ6 、Ｒ7 及びＲ8 は、それぞれ同一又は異なっても良い、水素又は炭素数が１〜４のアルキル基である。また、ｎは、１〜１０である。）
【００１５】
本発明の請求項３記載の発明は、請求項１あるいは請求項２記載の繊維状アスベスト固定化用シラン系コート組成物において、前記加水分解可能な有機金属化合物がチタン、ジルコン、アルミ及びスズから成る群から選ばれる一種以上の有機金属化合物であることを特徴とする。
【００１６】
本発明の請求項４記載の発明は、請求項１から請求項３のいずれかに記載の繊維状アスベスト固定化用シラン系コート組成物において、前記第２コート組成物中の前記混合貝殻粉体が、少なくとも貝殻主要部分が炭酸カルシウムの方解石型構造による結晶構造体としている貝殻を天日乾燥して硬化させ、前記天日乾燥により硬化した貝殻を約１２０℃の温度で焼いた後に、微細に粉砕して多孔質性粒体とした炭酸カルシウム粉末と、前記炭酸カルシウム粉末を約１０００℃の温度で加熱してなる酸化カルシウム粉末とを混合して形成された混合貝殻粉体であることを特徴とする。
【００１７】
本発明の請求項５記載の発明は、請求項１記載の第１シラン系コート液組成物を繊維状アスベストと酸化カルシウム成分を含有するセメントを有するアスベスト繊維含有複合材に塗布し、硬化・固化させて繊維状アスベストを固定化した後、次いで請求項１記載の第２コート組成物を塗布し、必要に応じて硬化・固化させることを特徴とする繊維状アスベスト固定化方法である。
【発明の効果】
【００１８】
本発明の請求項１記載の繊維状アスベスト固定化用シラン系コート組成物は、前記式１で示される、３個の加水分解可能な置換基と１個は加水分解不可能な置換基を有する化合物と、前記化合物を硬化・固化させる触媒作用を有する加水分解可能な有機金属化合物からなる触媒を必須成分としてそれぞれ所定量含む第１シラン系コート液組成物と、炭酸カルシウムの方解石型構造による結晶構造体を備えた貝殻粉末であって微細な多孔質性粒体からなる炭酸カルシウム粉末と、前記炭酸カルシウム粉末を焼成してなる酸化カルシウム粉末とが混合されている混合貝殻粉体とバインダ成分を必須成分としてそれぞれ所定量含む第２コート組成物からなり、
第１シラン系コート液組成物を繊維状アスベストと酸化カルシウム成分を含有するセメントを有するアスベスト繊維含有複合材に塗布し、硬化・固化させて繊維状アスベストを固定化した後、次いで第２コート組成物を塗布し、必要に応じて硬化・固化させることを特徴とするものであり、
次の（１）〜（８）を含む顕著な効果を奏する。
【００１９】
（１）第１シラン系コート液組成物は従来のアクリル系やウレタン系などの有機ポリマーが数年で劣化するのに対して、長期の保存安定性に優れる。
（２）第１シラン系コート液組成物は酸触媒を使用しないので、鋼材などの建材を腐食させない。
（３）従来のアクリル系やウレタン系などの有機ポリマーが耐火被覆層の内部に浸透せず表面塗工であったのに対し、第１シラン系コート液組成物は鉄骨などの建材表面に形成される繊維状アスベストとセメントの複合材からなる吹き付け耐火被覆層に塗布すると、外部表面の形状に沿って均一に塗布でき、アスベストを含む耐火被覆層の細孔中に毛細管現象により、前記式１で示されるオリゴマーからなるアルコキシシランと、金属アルコキシドが深部までよく浸透して、前記複合材に含まれる水分および空気中に含まれる水分により金属アルコキシドが加水分解してアルコキシシランと共重合してシロキサン結合のポリマーが内部より成長し、内部から表面へポリマーの成長が起こり、内部から表面への細部にわたる硬化・固化が行われて繊維状アスベストを固定化して剥離したり飛散したりしないようにできる。
（４）従来のアクリル系やウレタン系などの有機ポリマーの塗膜が緻密なのに対して、本発明の第１シラン系コート液組成物の硬化・固化膜は細孔を多く残すので、通気性が保持される。
（５）第２コート組成物はバインダ成分内に混合貝殻粉体を取り込み、よく固定化でき、混合貝殻粉体の抗菌作用および臭気吸着・吸収作用を発揮させることができ、カビなどの微生物の繁殖を防止し、悪臭を除去できる。
また第２コート組成物は第１シラン系コート液組成物で塞ぎきれなかった細孔や大きな孔を塞ぐことができる。
（６）空気中の炭酸ガスや水分などが侵入して生じたセメント硬化物の中性化による劣化部分にも第１シラン系コート液組成物の前記式１で示されるオリゴマーからなるアルコキシシランと、金属アルコキシドが深部までよく浸透して、ポリマーの硬化・固化が行われるので、劣化部分を補強したり固定化できる。
（７）第１シラン系コート液組成物の硬化・固化膜は撥水性を有しているため、水分の浸透を防ぎ、セメントの中性化を抑制したり、防止したりできる。第２コート組成物の適用によりさらに水分の浸透を防ぎ、セメントの中性化を抑制したり、防止したりできる。
（８）第１シラン系コート液組成物で処理し次いで第２コート組成物で処理した耐火被覆層は、解体時に細かくならず、ブロック化するので、解体時に繊維状アスベストが剥離したり飛散したりしない。
【００２０】
本発明の請求項２記載の発明は、請求項１記載の繊維状アスベスト固定化用シラン系コート組成物において、第１シラン系コート液組成物がさらに下記式２で示される、２個の加水分解可能な置換基と２個は加水分解不可能な置換基を有する化合物を含むことを特徴とするものであり、
前記式１で示される３個の加水分解可能な置換基と１個は加水分解不可能な置換基を有する化合物のみを使用した場合は、３次元架橋構造の硬く強度のある硬化物が得られるが、前記式２で示される２個の加水分解可能な置換基と２個は加水分解不可能な置換基を有する化合物を併用した場合は、２次元構造に起因する柔軟性を付与できるので、硬さと強度と柔軟性を要求される場合に好ましく使用できるというさらなる顕著な効果を奏する。
【００２１】
本発明の請求項３記載の発明は、請求項１あるいは請求項２記載の繊維状アスベスト固定化用シラン系コート組成物において、前記加水分解可能な有機金属化合物がチタン、ジルコン、アルミ及びスズから成る群から選ばれる一種以上の有機金属化合物であることを特徴とするものであり、
前記有機金属化合物は入手が容易であり、鉄骨などの建材表面に形成される繊維状アスベストとセメントの複合材からなる吹き付け耐火被覆層に第１シラン系コート液組成物を塗布した後、前記複合材に含まれる水分および空気中に含まれる水分により容易に加水分解されて触媒作用を発揮して第１シラン系コート液組成物を硬化・固化させて繊維状アスベストを固定化できるというさらなる顕著な効果を奏する。
【００２２】
本発明の請求項４記載の発明は、請求項１から請求項３のいずれかに記載の繊維状アスベスト固定化用シラン系コート組成物において、前記第２コート組成物中の前記混合貝殻粉体が、少なくとも貝殻主要部分が炭酸カルシウムの方解石型構造による結晶構造体としている貝殻を天日乾燥して硬化させ、前記天日乾燥により硬化した貝殻を約１２０℃の温度で焼いた後に、微細に粉砕して多孔質性粒体とした炭酸カルシウム粉末と、前記炭酸カルシウム粉末を約１０００℃の温度で加熱してなる酸化カルシウム粉末とを混合して形成された混合貝殻粉体であることを特徴とするものであり、
前記炭酸カルシウム粉末は、臭気吸着・吸収作用を有し、前記炭酸カルシウム粉末を約１０００℃の温度で加熱してなる酸化カルシウム粉末は、抗菌作用に優れているので、両者を混合して形成された混合貝殻粉体を使用すれば、優れた臭気吸着・吸収作用と抗菌作用を同時に発揮できるというさらなる顕著な効果を奏する。
【００２３】
本発明の請求項５記載の発明は、請求項１記載の第１シラン系コート液組成物を繊維状アスベストと酸化カルシウム成分を含有するセメントを有するアスベスト繊維含有複合材に塗布し、硬化・固化させて繊維状アスベストを固定化した後、次いで請求項１記載の第２コート組成物を塗布し、必要に応じて硬化・固化させることを特徴とする繊維状アスベスト固定化方法であり、
次の（１）〜（８）を含む顕著な効果を奏する。
（１）第１シラン系コート液組成物は従来のアクリル系やウレタン系などの有機ポリマーが数年で劣化するのに対して、長期の保存安定性に優れる。
（２）第１シラン系コート液組成物は酸触媒を使用しないので、鋼材などの建材を腐食させない。
（３）従来のアクリル系やウレタン系などの有機ポリマーが耐火被覆層の内部に浸透せず表面塗工であったのに対し、第１シラン系コート液組成物は鉄骨などの建材表面に形成される繊維状アスベストとセメントの複合材からなる吹き付け耐火被覆層に塗布すると、外部表面の形状に沿って均一に塗布でき、アスベストを含む耐火被覆層の細孔中に毛細管現象により、前記式１で示されるオリゴマーからなるアルコキシシランと、金属アルコキシドが深部までよく浸透して、前記複合材に含まれる水分および空気中に含まれる水分により金属アルコキシドが加水分解してアルコキシシランと共重合してシロキサン結合のポリマーが内部より成長し、内部から表面へポリマーの成長が起こり、内部から表面への細部にわたる硬化・固化が行われて繊維状アスベストを固定化して剥離したり飛散したりしないようにできる。
（４）従来のアクリル系やウレタン系などの有機ポリマーの塗膜が緻密なのに対して、本発明の第１シラン系コート液組成物の硬化・固化膜は細孔を多く残すので、通気性が保持される。
（５）第２コート組成物はバインダ成分内に混合貝殻粉体を取り込み、よく固定化でき、混合貝殻粉体の抗菌作用および臭気吸着・吸収作用を発揮させることができ、カビなどの微生物の繁殖を防止し、悪臭を除去できる。
また第２コート組成物は第１シラン系コート液組成物で塞ぎきれなかった細孔や大きな孔を塞ぐことができる。
（６）空気中の炭酸ガスや水分などが侵入して生じたセメント硬化物の中性化による劣化部分にも第１シラン系コート液組成物の前記式１で示されるオリゴマーからなるアルコキシシランと、金属アルコキシドが深部までよく浸透して、ポリマーの硬化・固化が行われるので、劣化部分を補強したり固定化できる。
（７）第１シラン系コート液組成物の硬化・固化膜は撥水性を有しているため、水分の浸透を防ぎ、セメントの中性化を抑制したり、防止したりできる。第２コート組成物の適用によりさらに水分の浸透を防ぎ、セメントの中性化を抑制したり、防止したりできる。
（８）第１シラン系コート液組成物で処理し次いで第２コート組成物で処理した耐火被覆層は、解体時に細かくならず、ブロック化するので、解体時に繊維状アスベストが剥離したり飛散したりしない。
【発明を実施するための最良の形態】
【００２４】
次に本発明の内容を図を用いて詳細に説明する。
図１（イ）は第１シラン系コート液組成物を繊維状アスベストと酸化カルシウム成分を含有するセメントを有するアスベスト繊維含有複合材に塗布し、硬化・固化させて繊維状アスベストを固定化する方法の例を模式的に説明する説明図であり、（ロ）は次いで第２コート組成物を塗布し、必要に応じて硬化・固化させる方法の例を模式的に説明する説明図である。
【００２５】
図１において、１は繊維状アスベストとセメントの複合材からなる吹き付け耐火被覆層を示し、２は第１シラン系コート液組成物、３は耐火被覆層１の細孔、４は第２コート組成物を示す。
【００２６】
図１（イ）に示すように、第１シラン系コート液組成物２を耐火被覆層１に塗布すると、耐火被覆層１の外部表面の形状に沿って均一に塗布でき、第１シラン系コート液組成物２は重合度ｎ＝２〜１０の低分子量のオリゴマーであるので、耐火被覆層１の細孔３中に毛細管現象により内部深くまで容易に浸透する。
細孔３中に浸透した第１シラン系コート液組成物２は耐火被覆層１の複合材に含まれる水分および空気中に含まれる水分により金属アルコキシドが加水分解してアルコキシシランと共重合してシロキサン結合のポリマーが内部より成長し内部から表面へポリマーの成長が起こり、内部から表面への細部にわたる硬化・固化が行われて、繊維状アスベストを固定化して剥離したり飛散したりしないようになる。
アクリル系やウレタン系などの有機ポリマーの塗膜が緻密なのに対して、第１シラン系コート液組成物２の硬化・固化膜は細孔を多く残すので、通気性が保持される。
【００２７】
第１シラン系コート液組成物２を硬化・固化させて繊維状アスベストを固定化した後、次いで、第２コート組成物４を塗布し、必要に応じて硬化・固化させると、第２コート組成物４内に図示しない微細な混合貝殻粉体が取り込まれるとともに、第１シラン系コート液組成物で塞ぎきれなかった細孔や大きな孔内に図示しない微細な混合貝殻粉体が取り込まれ、それによりよく固定化でき、混合貝殻粉体の抗菌作用および臭気吸着・吸収作用を発揮させることができ、カビなどの微生物の繁殖を防止し、悪臭を除去できる。
また第２コート組成物は第１シラン系コート液組成物で塞ぎきれなかった細孔や大きな孔を塞ぐことができる。
【００２８】
第２コート組成物４のバインダ成分はアクリル系やウレタン系などの有機ポリマーなどの熱可塑性ポリマや熱硬化性ポリマや紫外線硬化性ポリマなどでもよくまた無機系ポリマなどでもよいが、有機ポリマーは数年で劣化するため保存性や特性の長期の安定性に欠ける上、耐火被覆層の内部まで浸透せず、表面塗工のみであるため、耐火被覆層の内部のアスベスト繊維を固形できないなどの問題があるので、本発明においては無機系ポリマが好ましく使用できる。
【００２９】
第２コート組成物４のバインダ成分が、第１シラン系コート液組成物２の成分と同じであると、第１シラン系コート液組成物２の層とよくなじみ剥離したり飛散したりせず、第１シラン系コート液組成物の諸特性が第２コート組成物４の層にも付与されるのでさらに好ましい。
【００３０】
空気中の炭酸ガスや水分などが侵入して生じた耐火被覆層１のセメント硬化物の中性化による図示しない劣化部分にも前記式１で示されるオリゴマーからなるアルコキシシランと、金属アルコキシドが深部までよく浸透して、ポリマーの硬化・固化が行われるので、劣化部分を補強したり固定化できる。
第１シラン系コート液組成物２の硬化・固化膜は撥水性を有しているため水分の浸透を防ぎ、セメントの中性化を抑制したり、防止したりできる。
【００３１】
本発明では、式１に示した通り、ケイ素原子の４個の置換基のうち、１個が加水分解不可能な置換基で置換されたものを繰り返し単位として含む化合物を用いることにより、本発明の目的を達成できるものである。
式１の化合物は、従来ゾル−ゲル法で使用されている化合物（テトラアルコキシシラン）と比較して、隣接するケイ素原子との間で、強固なシロキサン結合の数が１つ足りないが、その分未反応な結合がいわば「宙ぶらりん」の形で残るため、コート膜の柔軟性を維持でき、そして結果的にはコート膜の柔軟性を維持できる。
【００３２】
また、式１中のＲ4 は、式１の化合物がその後の加水分解・重縮合反応を受けても、加水分解されないため、製造されるコート膜に有機性を与え、そして結果的にはコート素材に有機性、即ち撥水性を与えることになる。
【００３３】
以上のように、安価であるがしかし無機性が強いテトラアルコキシシランと比較しても、式１の化合物を得るための原料（単量体）は同程度の安さで購入できる。したがって、式１の化合物を用いることにより、あえて高価ないわゆるシランカップリングを併用しなくとも、十分に有機性を持ち、かつ十分な強度と柔軟性を持ったコート膜を形成できる第１シラン系コート液組成物を製造することができる。このように、本発明は、前記目的を達成するため、式１で示される化合物を使用することを特徴とするものでる。
【００３４】
本発明では、式１で示される化合物と、前記化合物を硬化・固化させる前記有機金属化合物からなる触媒とを必須成分としてそれぞれ所定量含む第１シラン系コート液組成物をアスベスト繊維含有複合材からなる耐火被覆層に塗布し、触媒の作用でこれを硬化・固化させるものである。式１におけるＲ1 、Ｒ2 、Ｒ3 及びＲ4 は、それぞれ同一又は異なっても良い、水素又は炭素数が１〜４のアルキル基であり、ｎは２〜１０である。
【００３５】
かかる化合物は、単量体（例えば、メチルトリメトキシシラン）を縮合することにより得ることができる。
主鎖の繰り返しがｎ＝２〜１０であるのは、ｎ＝１、即ち単量体を用いると、ポリマー化に時間が掛かかり、短時間で十分な強度を持ったコート膜を製造することが困難となること、および単量体は揮発性が高く取り扱い難いからである。しかしながら、ｎが１０を超えると、逆に、塗布した時に、ポリマー化のためのアルコキシ基等の数が不足して、十分な強度を持ったコート膜を製造することが困難になること、また分子径が大きくなりさらに粘度が高くなるのでアスベスト繊維含有複合材からなる耐火被覆層の細孔中に浸透しにくく細孔の深くまで浸透しない恐れがある。したがって、本発明においては好ましいのは、ｎ＝２〜１０、中でもｎ＝２〜８の縮合体からなるオリゴマーである。
【００３６】
なお、一般に単量体から式１のような縮合体を合成する場合、その重合度を正確に制御することは、技術的にいって、事実上困難である。したがって、本発明でｎ＝２〜１０、好ましくはｎ＝２〜８のものを使用するという意味は、重合度の分布から見て、主としてｎが２〜１０、好ましくは主として２〜８のものが含まれているようなコート液を使用することに他ならず、例えばｎが１１以上であるオリゴマーが少量含まれていたとしても、差し支えない。
【００３７】
式１で示される化合物としては、具体的に、メチルトリメトキシシラン、エチルトリメトキシシラン、プロピルトリメトキシシラン、ブチルトリメトキシシラン、メチルトリエトキシシラン、エチルトリエトキシシラン、プロピルトリエトキシシラン、ブチルトリエトキシシラン、メチルトリプロポキシシラン、エチルトリプロポキシシラン等の縮合体からなるオリゴマーを例示できる。なお、式１の化合物は、かかる単量体の１種類のみを縮合したものであっても、また上記例示した単量体の２種類以上を縮合したものであっても良い。
【００３８】
なお、式１の化合物における加水分解不可能な置換基（Ｒ4 ）の第一義的な役割は、コート膜に柔軟性を与えることにあるが、同時にコート膜に撥水性を付与するのであれば、Ｒ4 はアルキル基とする。
一般に有機性置換基は、炭素数が増える程、有機性すなわち撥水性が増加するが、炭素数があまり大きくなると、立体障害によりコート膜内に歪が生じて膜の強度低下の原因となる。したがって、アルキル基の炭素数や式１の化合物（縮合体）を構成する各単量体の種類・量は、本明細書の実施例などを参照しつつ、予備的な製造試験を行う等して決定することが好ましい。もっとも、コート膜への撥水性の付与は、後述する式２の化合物を添加することによっても達成可能であるため、式１の化合物におけるＲ4 をアルキル基とすることが必須というわけではない。
【００３９】
式１で示される化合物を硬化・固化させる触媒としては、触媒作用を有する加水分解可能な有機金属化合物を用いる。第１シラン系コート液組成物をアスベスト繊維含有複合材からなる耐火被覆層に塗布すると、前記耐火被覆層に含まれている水分又は空気中の水分（湿気）を吸い、有機金属化合物が自ら加水分解するが、この時、式１の化合物とネットワークを形成し、式１の化合物を硬化・固化する。
【００４０】
本発明において好ましく用いられる有機金属化合物としては、例えばチタン、ジルコン、アルミ又はスズを含むものを例示できる。より具体的には、テトラプロポキシチタネート、テトラブトキシチタネート、テトラプロポキシジルコネート、テトラブトキシジルコネート、トリプロポキシアルミネート、アルミニウムアセチルアセトナート、ジブチルスズジアセテート又はジブチルスズジラウレート等を例示できる。
【００４１】
また第１シラン系コート液組成物からなるコート液には、式１の化合物、有機金属化合物からなる触媒とを必須成分としてそれぞれ所定量含むが、これらを混合する目的で、あるいはコート液の浸透性を上げたり、コート液の粘度調整の目的で、場合により必要に応じて有機溶剤を添加することができる。
【００４２】
この目的で使用される有機溶剤としては、アルコール類を例示できる。より具体的には、メタノール、エタノール、プロパノール、イソプロパノール、ブタノール、ペンタノール又はヘキサノール等を例示できる。また、その添加量を制御することによってコート液の粘度、浸透速度や乾燥速度の調整も可能である。
【００４３】
このような調整の目的では、特に、例えばエチレングリコール、プロピレングリコール、ジエチレングリコール、ポリエチレングリコール、ジプロピレングリコール、ポリプロピレングリコールなどのグリコール類、メトキシエタノール、プロポキシエタノール、ブトキシエタノール、メトキシプロパノール、エトキシプロパノール、プロポキシプロパノール又はブトキシプロパノール等のセルソルブ類等の粘度や沸点の高い有機溶剤を単独又は二種以上混合して使用することが好ましい。
むろん、上記粘度や沸点の高い有機溶媒の１種以上と共に、上記アルコール類を同時に添加しても良い。なおコート液の粘度や乾燥速度の調整を目的とする場合は、前記有機溶媒のみならず、界面活性剤によっても同様の効果を達成することができる。
【００４４】
特に、前記したグリコール類やセルソルブ類は、その分子内に水酸基を有しているため、式１の化合物の縮合反応によって形成されるシロキサン結合のネットワーク内に導入される事がある。グリコール類やセルソルブ類は有機性を有しているため、これが導入される事により、得られるコート膜の有機性が増す、即ちコート膜の撥水性などの有機性が増すことになる。
【００４５】
本発明で用いる第１シラン系コート液組成物および第２コート組成物の具体的な塗布の方法は、特に制限されないが、例えば浸漬法、塗り付け法、、吹き付け法などを例示できる。
【００４６】
また、第１シラン系コート液組成物からなるコート液は、触媒として前記した有機金属化合物（例えばテトラブトキシチタニウム等）を含むので、コート液中に水が含まれなくとも、下記反応式における（１）及び（２）のような反応が進行する。
【００４７】
反応式；
（１）Ｔｉ−ＯＲ＋Ｈ2 Ｏ  →  Ｔｉ−ＯＨ＋ＲＯＨ
（２）Ｔｉ−ＯＨ＋ＲＯ−Ｓｉ  →  Ｔｉ−Ｏ−Ｓｉ
【００４８】
上記のように、Ｔｉ−Ｏ結合がコート膜内に導入されることにより、シロキサン結合のみのコート膜に比べ、更に耐熱性および耐摩耗性を向上することができる。このように、触媒として有機金属化合物を使用すると、水を共存させる必用が無いばかりでなく、コート膜の耐熱性・耐摩耗性を更に向上させよりいっそう強いものとできるのである。
【００４９】
本発明では、式１の化合物に加え、式２の化合物を含む第１シラン系コート液組成物からなるコート液を使用することにより、これを使用せずに製造した場合に比べて、式２の化合物が有する有機性等の性質を新たに付与したり、または、有機性等の性質を増加することが可能である。
【００５０】
式２の化合物は、４個の置換基のうち、２個が加水分解可能な置換基であり、他の２個が加水分解不可能な置換基から成り立つ化合物である。式２において、Ｒ5 、Ｒ6 、Ｒ7 及びＲ8 は、それぞれ同一又は異なっても良く、水素又は炭素数が１〜４のアルキル基である。また、ｎは、１〜１０である。
【００５１】
式２で示される化合物としては、具体的に、ジメチルジメトキシシラン、ジメチルジエトキシシラン、ジエチルジメトキシシラン、ジエチルジエトキシシランなどや、これらの２〜１０分子程度の縮合体からなるオリゴマーを例示できる。なお、式２の化合物は、かかる単量体あるいはオリゴマーの２種以上であっても良い。
【００５２】
式２の化合物は、主成分である、前記式１で示される化合物に対し、一般的には総量が５０％を超えない範囲にて添加することが好ましい。両者の合計添加量がこの範囲を越えると、塗布した時に、主成分である式１の化合物との間でうまく結合せず、強度が不十分となる可能性があるからである。したがって、実際に式２の化合物を添加する場合には、添加量に依存して強度が低下することを想定し、本明細書の実施例を参照しつつ、予備的な製造試験を行う等し、目的を達成し得る添加量の範囲を明らかにしたうえで、添加を最小限に抑えるようにすることが好ましい。
【００５３】
なお、式２の化合物における加水分解不可能な置換基（Ｒ6 、Ｒ8 ）の第一義的な役割は、柔軟性を与えることにあるが、これらはアルキル基であるため、同時に撥水性を付与する役割をも果たす。一般に有機性置換基は、炭素数が増える程、有機性すなわち撥水性が増加するが、炭素数があまり大きくなると、立体障害により硬化物内に歪が生じて強度低下の原因となる。したがって、有機性置換基の炭素数や式２の化合物（単量体や縮合体）を構成する種類・量は、本明細書の実施例などを参照しつつ、予備的な製造試験を行う等して決定することが好ましい。
【００５４】
耐熱性・耐摩耗性の強いシロキサン結合は、一方でいわゆる「硬い」結合でもある。この「硬さ」のため、柔軟性を有することが求められる場合がある。
【００５５】
従来から一般に用いられているゾル・ゲルコート液は、出発原料にテトラアルコキシシラン（Ｓｉ（ＯＲ）4 ）やそのオリゴマーが用いられる。このものを完全に加水分解反応させて硬化物を形成させると、ケイ素原子の４個の結合全てが硬いシロキサン結合のネットワークを形成し、セラミックと同様に硬いが、しかし、柔軟性に欠けた脆い膜となってしまう。
【００５６】
しかしながら本発明においては、ケイ素原子の４個の置換基のうち、１個が加水分解されない式１の化合物を主成分に用いることで、この課題を解決したものである。また本発明では、加水分解されない置換基をそれぞれ２個有する式２の化合物を併用することにより、柔軟性等を増すことが可能となる。
【００５７】
次に本発明で用いる炭酸カルシウムの方解石型構造による結晶構造体を備えた貝殻粉末であって微細な多孔質性粒体からなる炭酸カルシウム粉末と、前記炭酸カルシウム粉末を焼成してなる酸化カルシウム粉末とが混合されている混合貝殻粉体について述べる。
本発明で用いる微細な多孔質性粒体は、具体的には、例えば粒径約２００μｍ以下の多孔質性粒体が好ましく、１〜１５０μｍがさらに好ましい。
【００５８】
ホタテの不要物として処分されてきた貝殻を、焼成して粉砕すれば、その粉体が、悪臭などの化学物質を吸着して発散させない効果と細菌に対してその繁殖を抑える効果が極めて高い混合貝殻粉体を次のようにして得ることができる。
【００５９】
吸着抗菌性を有する混合貝殻粉体を得るに当たっては、まず、少なくとも貝殻主要部分が炭酸カルシウムの方解石型構造による結晶構造体としている貝殻を用いるもので、この貝殻はホタテの貝殻であり、貝殻の大部分をこの結晶構造体としている点でホタテの貝殻は他の貝殻と異なる。
ホタテの貝殻の主要部において、内面側は、炭酸カルシウムの方解石型構造の結晶構造体が葉状構造となる（針状結晶が剣山状に密に詰まって敷き並べられている状態）とともに、貝内層は、炭酸カルシウムの方解石型構造の結晶構造体が板状構造としている（ベニヤ板のように、針状結晶が同一方向に並んだ層が幾重にも重なり、針状結晶の向きが層ごとに異なっている状態）としているため、後述するようにこのホタテの貝殻から得られた粒体は方解石型構造が残って多孔質性を備えたものとなる。
【００６０】
吸着抗菌性を有する混合貝殻粉体を得るに当たってホタテの貝殻を原材料としているが、ホタテの貝柱を取り除いた後において不要物として処理されてきたものを利用でき、廃棄物の有用な利用が行なえる。
まず、集められた貝殻を３年から５年ほどの天日乾燥を行なって乾かし硬化させる。つぎに天日乾燥によって硬化した貝殻を約１２０℃の温度で２０〜３０分程度の時間をかけて焼く。この加熱は貝殻に付着している不純物を焼却するためのものであり、不純物の取り除きを行なわないと得ようとする粉体に不純物が多く混じるようになる。そして、不純物の焼却を行なった貝殻を粒径約２００μｍ以下となるまでに粉砕する。粉砕方法自体は特に限定するものではなく、既存の粉砕装置を用いればよい。このようにして炭酸カルシウム粉末が得られるものであり、粒体は多孔性粒体となっている。
つぎに上述の多孔質性粒体からなる炭酸カルシウム粉末の一部分を用いてこれをセラミックの壷に入れて約１０５０℃の温度で３時間程度の時間で加熱して酸化カルシウム粉末を得るようにする。そして、このようにして得られた酸化カルシウム粉末と上記炭酸カルシウム粉末とを混合することで吸着抗菌性を有する混合貝殻粉体が得られる。
【００６１】
上記混合貝殻粉体中、炭酸カルシウム粉末分は上述したようにホタテの貝殻粉末の独特な多孔質粒体からなるもので、揮発性有機化合物やホルムアルデヒド、空気中に漂う匂い成分などの揮発性化学物質を吸着し、空気中に放散させないようにする吸着脱臭効果がある。
また、酸化カルシウム粉末分はアルカリ性であり、バクテリアなどの細菌やカビなどの繁殖を抑え込む高い抗菌性を示すものである。
上記炭酸カルシウム粉末分と上記酸化カルシウム粉末分との割合は適宜に変更できるものであり、割合を変えることで脱臭吸着の効能の方を高くしたり抗菌性の効能の方を高くすることでき、用途に応じてその割合を変えることが可能である。
【００６２】
第２コート組成物中の混合貝殻粉末の配合量は、全体の１０〜８０質量％が好ましく、２０〜６０質量％がさらに好ましい。１０質量％未満では貝殻成分が足りず十分に表面を覆うことができない恐れがあり、８０質量％を超えるとバインダ成分が不足し、貝殻成分の表面での固定化が不十分になり貝殻成分が弱い力で剥げ落ちる恐れがある。
【００６３】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【実施例】
【００６４】
次に実施例および比較例により本発明を説明するが本発明の主旨を逸脱しない限り実施例に限定されるものではない。
【００６５】
アスベストを用いた評価試験は安全性の問題で通常の施設では実施できない。そこで通常アスベスト実験の代用として行なわれている、ロックウール供試体を用いた評価を行なった。
ロックウール供試体の作成は、「飛散防止処理剤の標準試験方法」（平成５年６月１１日、アスベスト粉じん飛散防止専門委員会作成）に基づき行なった。
なお、本実施例および比較例で使用したロックウール・セメント・水の配合比は、現場で使用している配合比に準じ、また供試体作成用容器は、木枠ではなく入手しやすいポリエチレン製容器を用いた。
【００６６】
（ロックウール供試体の作成）
供試体組成比；ロックウール：セメント：水＝２５：５：１０（質量比）
供試体容器；直径約１０６ｍｍ、深さ約４０ｍｍのポリエチレン製容器を使用した。
供試体作成方法；上記組成のロックウール・セメント・水混合品を、エアレスガンを用いて容器内に吹き付けた。初め深さ約２０ｍｍまで吹きつけ、木片で押し固めた後、更に約２０ｍｍ分吹きつけ、上部を押し固め合計約４０ｍｍの厚さの供試体を得た。
このものを、室温で８日間放置・乾燥させた後、更に、６０℃で８日間乾燥した。その後６０℃で２４時間乾燥しても室量変化が１％以内であったものを、評価用供試体とした。
【００６７】
（アルコキシシラン縮合体の製造）
特許第３４５６９５６号公報の記載に従い、メチルトリメトキシシラン縮合体（３〜４量体が中心）（ＭＴＭ）を合成した。
【００６８】
（実施例１〜４）
表１に示す第１コート液組成で、第１コート液と、表２に示す第２コート液組成で、第２コート液を調合した。このものを、上記供試体表面にそれぞれ塗工した。まず第１コート液を２０ｇ塗工した。その後室温で３時間放置した後、第２コート液を２０ｇ塗工し、室温で１日放置し乾燥した。このようにして作成した供試体を下記の評価方法１〜４により評価した。
評価結果を表４に示す。
なお、水ガラスは、５３珪酸ソーダ１号（日本化学工業株式会社製）を使用した。
【００６９】
評価方法１；塗工表面３ヶ所にそれぞれ水滴１ｇをたらし、水滴の吸い込まれ具合を測定した。
評価方法２；供試体をハンマーで叩き割り、その割れ方及び割れた固まりの様子を観察した。
評価法３；液剤の浸透度は、供試体の底まで液剤が浸透しているか、目視により観察した。
評価方法４；供試体の表面を指でなぞり、処理後の表面状態を観察した。
【００７０】
（比較例１）
コート液を塗工しない未塗工供試体について上記の評価方法１〜４により評価した。評価結果を表４に示す。
【００７１】
（比較例２）
表３に示す比較例液組成で第１コート液を調合した。このもの３０ｇを、供試体上部に塗工した。塗工後室温で１日放置・乾燥させた供試体を評価した。評価結果を表４に示す。
【００７２】
（比較例３）
表３に示す比較例液組成で、第１コート液と第２コート液を調合した。十分に攪拌した後、第１コート液２０ｇを供試体上部に塗工した。その後室温で３時間放置した後、第２コート液を２０ｇ塗工し、室温で１日放置し乾燥した。このようにして作成した供試体を評価した。評価結果を表４に示す。
【００７３】
【表１】
2008195896.tif 000004
【００７４】
【表２】
2008195896.tif 000005
【００７５】
【表３】
2008195896.tif 000006
【００７６】
【表４】
2008195896.tif 000007
【００７７】
表４から、実施例１〜６の場合は、評価１〜４のいずれも優れた結果が得られたのに対して、比較例１の場合は、評価１において瞬時に水が吸い込まれてしまい、評価２において繊維状に飛散し、評価４において表面の繊維状物が簡単に剥がれてしまう結果が得られ、比較例２の場合は、評価１において瞬時に水が吸い込まれてしまい、評価２において液剤が浸透している上部は繊維の飛散が確認できなかったが、液剤が浸透していない下部は繊維状に飛散し、評価３において液剤は上部のみに浸透し、評価４において弱くこすると繊維状物が剥がれなかったが、強くこすると簡単に剥がれてしまう結果が得られ、比較例３の場合は、評価１において数分後に水が吸い込まれてしまい、評価２において液剤が浸透している上部は繊維の飛散が確認できなかったが、液剤が浸透していない下部は繊維状に飛散し、評価３において液剤は上部のみに浸透し、評価４において表面は滑らかであり、手で擦っても繊維状物質の剥が確認できない結果が得られた。
【産業上の利用可能性】
【００７８】
本発明は、繊維状アスベスト固定化用シラン系コート組成物の第１シラン系コート液組成物を繊維状アスベストと酸化カルシウム成分を含有するセメントを有するアスベスト繊維含有複合材に塗布し、硬化・固化させて繊維状アスベストを固定化した後、次いで第２コート組成物を塗布し、必要に応じて硬化・固化させることを特徴とするものであり、次の（１）〜（８）を含む顕著な効果を奏するので、産業上の利用価値は甚だ大きい。
【００７９】
（１）第１シラン系コート液組成物は従来のアクリル系やウレタン系などの有機ポリマーが数年で劣化するのに対して、長期の保存安定性に優れる。
（２）第１シラン系コート液組成物は酸触媒を使用しないので、鋼材などの建材を腐食させない。
（３）従来のアクリル系やウレタン系などの有機ポリマーが耐火被覆層の内部に浸透せず表面塗工であったのに対し、第１シラン系コート液組成物は鉄骨などの建材表面に形成される繊維状アスベストとセメントの複合材からなる吹き付け耐火被覆層に塗布すると、外部表面の形状に沿って均一に塗布でき、アスベストを含む耐火被覆層の細孔中に毛細管現象により、前記式１で示されるオリゴマーからなるアルコキシシランと、金属アルコキシドが深部までよく浸透して、前記複合材に含まれる水分および空気中に含まれる水分により金属アルコキシドが加水分解してアルコキシシランと共重合してシロキサン結合のポリマーが内部より成長し、内部から表面へポリマーの成長が起こり、内部から表面への細部にわたる硬化・固化が行われて繊維状アスベストを固定化して剥離したり飛散したりしないようにできる。
（４）従来のアクリル系やウレタン系などの有機ポリマーの塗膜が緻密なのに対して、本発明の第１シラン系コート液組成物の硬化・固化膜は細孔を多く残すので、通気性が保持される。
（５）第２コート組成物はバインダ成分内に混合貝殻粉体を取り込み、よく固定化でき、混合貝殻粉体の抗菌作用および臭気吸着・吸収作用を発揮させることができ、カビなどの微生物の繁殖を防止し、悪臭を除去できる。
また第２コート組成物は第１シラン系コート液組成物で塞ぎきれなかった細孔や大きな孔を塞ぐことができる。
（６）空気中の炭酸ガスや水分などが侵入して生じたセメント硬化物の中性化による劣化部分にも第１シラン系コート液組成物の前記式１で示されるオリゴマーからなるアルコキシシランと、金属アルコキシドが深部までよく浸透して、ポリマーの硬化・固化が行われるので、劣化部分を補強したり固定化できる。
（７）第１シラン系コート液組成物の硬化・固化膜は撥水性を有しているため、水分の浸透を防ぎ、セメントの中性化を抑制したり、防止したりできる。第２コート組成物の適用によりさらに水分の浸透を防ぎ、セメントの中性化を抑制したり、防止したりできる。
（８）第１シラン系コート液組成物で処理し次いで第２コート組成物で処理した耐火被覆層は、解体時に細かくならず、ブロック化するので、解体時に繊維状アスベストが剥離したり飛散したりしない。
【図面の簡単な説明】
【００８０】
【図１】（イ）は第１シラン系コート液組成物を繊維状アスベストと酸化カルシウム成分を含有するセメントを有するアスベスト繊維含有複合材に塗布し、硬化・固化させて繊維状アスベストを固定化する方法の例を模式的に説明する説明図であり、（ロ）は次いで第２コート組成物を塗布し、必要に応じて硬化・固化させる方法の例を模式的に説明する説明図である。
【符号の説明】
【００８１】
１  繊維状アスベストとセメントの複合材からなる吹き付け耐火被覆層
２  第１シラン系コート液組成物
３  細孔
４  第２コート組成物
【図１】
2008195896.tif 000011